(57)【特許請求の範囲】
【請求項１】
多数の涙滴状の気泡を有する発泡層を備えるとともに、前記発泡層の表面が、被加工物を保持する保持面とされる被加工物保持材であって、
前記発泡層は、その密度が、当該発泡層における表面側及び裏面側では、厚み方向の中央部に比べて大きく、前記表面側から及び前記裏面側から厚み方向の中央部側にそれぞれいくにつれて小さくなるように傾斜した密度分布を有することを特徴とする被加工物保持材。
【請求項２】
多数の涙滴状の気泡を有する発泡層を備えるとともに、前記発泡層の表面が、被加工物を保持する保持面とされる被加工物保持材であって、
前記発泡層は、その縦断面における単位面積当たりの空隙部の割合である空隙率が、当該発泡層における表面側及び裏面側では、厚み方向の中央部に比べて小さく、前記表面側から及び前記裏面側から厚み方向の中央部側にそれぞれいくにつれて大きくなるように傾斜した空隙率分布を有することを特徴とする被加工物保持材。
【発明の詳細な説明】
【技術分野】
【０００１】
本発明は、研磨加工などの加工が施される被加工物を保持する被加工物保持材に関する。
【背景技術】
【０００２】
半導体ウェハやＬＣＤ用ガラス等の被加工物の研磨加工は、例えば、次のようにして行なわれる。すなわち、図１８に示すように、研磨装置の上下に対向する定盤の上側定盤９に、研磨加工が施される被加工物１０を保持し、下側定盤１１に、研磨パッド１２を貼り付け、被加工物１０の表面を研磨パッド１２に圧接させつつ両定盤間に砥粒を含む研磨液を供給しながら両定盤９，１１を矢符で示すように相対回転させることにより行なわれる。
【０００３】
従来、被加工物１０は、上側定盤９に固定されて被加工物１０の裏面を吸着保持する被加工物保持材としてのバッキング材１３と、被加工物１０の外周を取り囲んで被加工物１０がバッキング材１３表面で位置ずれするのを防止する枠状のテンプレート１４とを用いて上側定盤９に保持される（例えば、特許文献１参照）。
【０００４】
上記バッキング材１３としては、例えば、基材に塗工したウレタン樹脂のＤＭＦ（ジメチルホルムアミド）溶液層を水中にて湿式凝固させ、温水中で洗浄、熱風で乾燥を行って、図１９（ａ）に示すように基材１上に発泡層２を形成し、所要の厚みに揃えるなどの目的で、図１９（ｂ）に示すように、前記発泡層２の表面２ａをバフ加工したものが用いられる（例えば、特許文献２参照）。
【０００５】
前記バフ加工後の発泡層２の表面２ａ−２は、被加工物を吸着保持する保持面となるのであるが、バフ加工では、十分な平滑面が得られず、このため、被加工物の吸着保持力が不十分となっていた。
【０００６】
このため、図２０（ａ）に示すように、基材１上に形成された発泡層２の表面２ａをバフ加工することなく、図２０（ｂ）に示すように、基材１から発泡層２を剥離し、図２０（ｃ）に示すように、表面２ａを平坦な圧接ローラ７に圧接し、図２０（ｄ）に示すように発泡層２の裏面２ｂ側をバフ加工した後、図２０（ｅ）に示すように両面テープ８等に再び接着したバッキング材がある（例えば、特許文献３参照）。
【先行技術文献】
【特許文献】
【０００７】
【特許文献１】特開平０９−３２１００１号公報
【特許文献２】特許第３１８７７６９号
【特許文献３】特開２００６−６２０５８号公報
【発明の概要】
【発明が解決しようとする課題】
【０００８】
かかるバッキング材では、表面に多数の気泡が開口しているので、表面から亀裂が入って破断しやすく、被研磨物の脱着時に被加工物保持材を破損してしまう場合がある。
【０００９】
本発明は、上述のような点に鑑みて為されたものであって、強度を高めた被加工物保持材を提供することを目的とする。
【課題を解決するための手段】
【００１０】
本発明では、上記目的を達成するために、次のように構成している。
【００１１】
本発明の被加工物保持材は、多数の涙滴状の気泡を有する発泡層を備えるとともに、前記発泡層の表面が、被加工物を保持する保持面とされる被加工物保持材であって、前記発泡層は、その密度が、当該発泡層における表面側及び裏面側では、厚み方向の中央部に比べて大きく、前記表面側から及び前記裏面側から厚み方向の中央部側にそれぞれいくにつれて小さくなるように傾斜した密度分布を有している。
【００１２】
本発明によると、発泡層は、その密度が、厚み方向の表裏面側よりも中央部側で小さくなるように傾斜した密度分布となっているので、表裏面は密度が大きく、緻密で強度が高いものとなり、中央部側に向かって密度が徐々に小さくなるので、内部で密度の急激な変化がなく、破損しにくいものとなる。
【００１３】
また、本発明の被加工物保持材は、多数の涙滴状の気泡を有する発泡層を備えるとともに、前記発泡層の表面が、被加工物を保持する保持面とされる被加工物保持材であって、前記発泡層は、その縦断面における単位面積当たりの空隙部の割合である空隙率が、当該発泡層における表面側及び裏面側では、厚み方向の中央部に比べて小さく、前記表面側から及び前記裏面側から厚み方向の中央部側にそれぞれいくにつれて大きくなるように傾斜した空隙率分布を有している。
【００１４】
本発明によると、発泡層は、空隙率が、厚み方向の表裏面側よりも中央部側で大きくなるように傾斜した空隙率分布を有している、換言すると、発泡層は、その密度が、厚み方向の表裏面側よりも中央部側で小さくなるように傾斜した密度分布となっているので、表裏面は密度が大きく、緻密で強度が高いものとなり、中央部側に向かって密度が徐々に小さくなるので、内部で密度の急激な変化がなく、破損しにくいものとなる。
【００１５】
好ましい実施形態では、前記発泡層は、基材上に樹脂溶液を塗工して湿式凝固させてなり、前記樹脂溶液が、ウレタン樹脂溶液であるのが好ましい。
【発明の効果】
【００１６】
本発明によれば、発泡層は、その密度が、厚み方向の表裏面側よりも中央部側で小さくなるように傾斜した密度分布となっているので、表裏面は密度が大きく、緻密で強度が高いものとなり、中央部側に向かって密度が徐々に小さくなるので、内部で密度の急激な変化がなく、破損しにくいものとなる。これによって、被加工物の脱着時に被加工物保持材を破損するのを防止することができる。
【図面の簡単な説明】
【００１７】
【図１】本発明の実施形態に係る被加工物保持材の製造工程を示す図である。
【図２】ヒートロールによる加熱加圧工程を示す図である。
【図３】比較例の５００倍の表面側の走査型電子顕微鏡写真である。
【図４】実施例の５００倍の表面側の走査型電子顕微鏡写真である。
【図５】比較例の２０００倍の表面側の走査型電子顕微鏡写真である。
【図６】実施例の２０００倍の表面側の走査型電子顕微鏡写真である。
【図７】比較例の１０００倍の裏面の走査型電子顕微鏡写真である。
【図８】実施例の１０００倍の裏面の走査型電子顕微鏡写真である。
【図９】実施例の空隙率の分布を示す図である。
【図１０】比較例の空隙率の分布を示す図である。
【図１１】実施例の平均気泡径を示す図である。
【図１２】比較例の平均気泡径を示す図である。
【図１３】比較例の表面のうねり曲線を示す図である。
【図１４】実施例の表面のうねり曲線を示す図である。
【図１５】別の比較例の表面のうねり曲線を示す図である。
【図１６】別の実施例の表面のうねり曲線を示す図である。
【図１７】本発明の他の実施形態に係る被加工物保持材の製造工程を示す図である。
【図１８】研磨装置の概略構成図である。
【図１９】従来例の製造工程を示す図である。
【図２０】別の従来例の製造工程を示す図である。
【発明を実施するための形態】
【００１８】
以下、図面によって本発明の実施の形態について詳細に説明する。
【００１９】
図１は、本発明の実施形態に係る被加工物保持材の製造方法を示す図である。
【００２０】
この実施形態の被加工物保持材は、次のようにして製造される。先ず、ウレタン樹脂のＤＭＦ（ジメチルホルムアミド）溶液を、ＰＥＴフィルム等の基材１上に塗工し、湿式凝固法により、図１（ａ）に示すように、基材１上に、涙滴状の気泡などの多数の気泡を有する多孔質の発泡層２を形成する。この発泡層２を、図１（ｂ）に示すように基材１から剥離する。
【００２１】
次に、発泡層２の表裏両面２ａ，２ｂに図１（ｃ）に示すように、平滑部材としてのＰＥＴフィルム等の樹脂フィルム３をそれぞれ重ね、２本のヒートロール間を通過させることによって図１（ｄ）に示すように加熱加圧して一体化する。
【００２２】
その後、表裏面の樹脂フィルム３を図１（ｅ）に示すように剥離し、裏面２ｂ−１に両面テープ４を貼り付けて図１（ｆ）に示すように表面２ａ−１を被加工物の保持面する本発明に係る被加工物保持材を得ることができる。
【００２３】
湿式凝固法によって、発泡層２を形成する工程では、湿式発泡の際に、発泡層が若干収縮するのに対して、ＰＥＴフィルム等からなる基材１が収縮しないために、発泡層２に歪が生じ、この歪が、被研磨物を保持する発泡層２の表面に筋となって現れ、例えば、２ｐｓｉ以下の低圧研磨においては、前記筋を押し潰すことができないために、研磨面に影響を及ぼす場合があるが、この実施形態では、発泡層２から基材１を剥離するので、発泡層２の歪が解放されることになり、これによって、歪に起因する上記のような不具合が生じることもない。
【００２４】
発泡層２を形成するためのウレタン樹脂としては、ポリエステル系、ポリエーテル系、ポリカーボネート系などのウレタン樹脂を用いることができ、異なる種類のウレタン樹脂をブレンドしてもよい。
【００２５】
ウレタン樹脂を溶解させる水溶性有機溶媒としては、上述のジメチルホルムアミドの他、例えば、ジメチルスルホキシド、テトラヒドロフラン、ジメチルアセトアミド等の溶媒を用いることができる。
【００２６】
この実施形態の被加工物保持材では、基材１から剥がした発泡層２の表裏両面２ａ，２ｂに、平滑な樹脂フィルム３を挟んでヒートロールで加熱加圧するので、発泡層２の気泡等が押し潰され、表面２ａ−１側および裏面２ｂ−１側は、当該発泡層２における厚み方向の中央部に比べて空隙部が少なく、密度が大きくなっており、厚み方向の中央部側にいくにつれて密度が小さくなるような傾斜した密度分布となっている。            
【００２７】
このように発泡層２は、その密度が、厚み方向の表裏面側よりも中央部側で徐々に小さくなるように傾斜した密度分布を有している、すなわち、厚み方向で密度が急激に変化していないので、破損しにくいものとなる。
【００２８】
特に、表裏面側は、上述のように気泡等が潰れて緻密であるので、強度が高くなっており、一層、破損しにくいものとなり、被研磨物の脱着時に被加工物保持材が破断するのを防止することができる。
【００２９】
また、表裏面側は、空隙部が少なく緻密になっているので、研磨加工する際に、研磨液の浸透が緻密な表裏面によって阻止されることになる。これによって、被加工物の平坦度を悪化させたり、発泡層２が、両面テープ４から剥がれるのを抑制することができる。
【００３０】
また、平滑な樹脂フィルム３を挟んで加熱加圧した後、樹脂フィルム３を剥がすので、発泡層２の表裏両面２ａ−１，２ｂ−１は平滑なものとなり、これによって、被加工物保持材を保持する保持面となる発泡層２の表面２ａ−１の吸着保持力が向上する。
【００３１】
更に、発泡層の表面および裏面のいずれもバフ加工する必要がないので、バフ粉が、開口した気泡（ポア）の孔内に残存することがない。
【００３２】
この発泡層２について、次のようにして評価を行った。すなわち、図１（ｃ）に示すように、表裏両面２ａ，２ｂに、平滑な樹脂フィルム３を重ねて厚みを１．２ｍｍとした発泡層２を、図２に示すように間隙が１．０ｍｍで、１５０℃の上下のヒートロール５，６間を１．０ｍ／ｍｉｎで通過させ、その後、樹脂フィルム３を剥離した表面側、すなわち、図１（ｅ）に示される実施例の発泡層２の表面２ａ−１側を、走査型電子顕微鏡(ＳＥＭ）によって観察するとともに、樹脂フィルム３を剥離した裏面、すなわち、図１（ｅ）に示される裏面２ｂ−１を、走査型電子顕微鏡(ＳＥＭ）によって観察した。
【００３３】
一方、比較例として、図１（ｂ）に示す基材１から剥離した発泡層２の表面２ａおよび裏面２ｂ、すなわち、樹脂フィルム３を重ねたヒートロール５，６による加熱加圧を行っていない発泡層２の表面２ａおよび裏面２ｂについて、同様に、走査型電子顕微鏡(ＳＥＭ）によって観察した。
【００３４】
更に、実施例および比較例の発泡層の密度分布を評価するために、発泡層の断面のＳＥＭ写真に基づいて、下記のようにして空隙率を測定した。
【００３５】
この空隙率は、発泡層の断面のＳＥＭ写真において、単位面積当りにおける空隙部が占める割合（％）を、画像処理ソフト（ＷｉｎＲＯＯＦ、三谷商事製）を用いて算出した。すなわち、表面から厚み１００μｍ毎に、１００μｍ四方の面積について、ＷｉｎＲＯＯＦの測定条件を、コントラスト：１００、明るさ：５０、閾値：０−２００として測定を行った。
【００３６】
また、実施例および比較例について、同様にして、単位面積当たりの気泡を測定して平均値を算出して平均気泡径を求めた。
【００３７】
図３および図４は、倍率５００倍の比較例および実施例の表面の縁部分におけるＳＥＭ写真であり、図５および図６は、倍率２０００倍の比較例および実施例の表面の縁部分のＳＥＭ写真であり、これらの図では、表面の縁部分をＳＥＭ像とし、表面および側面を観察できるようにしている。
【００３８】
また、図７および図８は、倍率１０００倍の比較例および実施例の裏面のＳＥＭ写真である。
【００３９】
樹脂フィルム３を重ねてヒートロール５，６を通過させた後、樹脂フィルム３を剥離した図４および図６に示される実施例の発泡層の表面側は、図３および図５の比較例の発泡層の表面側に比べて、小さな気泡（ポア）がつぶれ、空隙部が少なく緻密になっているとともに、表面が平滑となっている。
【００４０】
また、図８の実施例の発泡層の裏面も小さな気泡（ポア）がつぶれ、図７の比較例に比べて緻密となっている。
【００４１】
実施例および比較例の上述の空隙率の測定結果を、図９および図１０に示す。
【００４２】
これらの図において、横軸は表面からの距離（μｍ）に、縦軸は空隙率（％）にそれぞれ対応している。
【００４３】
図９の実施例では、発泡層の空隙率が、表面側は小さく、厚み方向の中央部にいくにつれて大きくなり、中央部を越えて裏面側にいくにつれて小さくなっている。すなわち、発泡層の空隙率が、厚み方向の表裏面側よりも中央部側で大きくなるように傾斜した分布を有している。密度を用いて言い換えると、発泡層の密度が、厚み方向の表裏面側よりも中央部側で小さくなるように傾斜した分布を有している。
【００４４】
これに対して、図１０の比較例では、発泡層の空隙率が、表面側は小さく、厚み方向の中央部にいくにつれて大きくなり、一旦、小さく平坦になった後、再び裏面側にいくにつれて大きくなっている。
【００４５】
図９の実施例では、表裏面から厚み方向の中央部に徐々に空隙率が大きくなっているのに対して、図１０の比較例では、厚み方向の中央部で、一旦大きくなった後、裏面側でも空隙率が大きくなっており、空隙率の変化も実施例に比べて急激である。
【００４６】
このように実施例では、厚み方向の表裏面側よりも中央部側が徐々に小さくなるように傾斜した密度分布を有しているので、厚み方向の内部で、密度が急激に変化する従来例に比べて、破損しにくくなり、特に、実施例では、表裏面が緻密で強度が高くなっているので、一層、破損しにくくなる。
【００４７】
図１１および図１２に、実施例および比較例の平均気泡径の測定結果を示す。
【００４８】
図１１の実施例では、平均気泡径が、表面側および裏面側で小さく、表裏面側が緻密であるのに対して、図１２の比較例では、表面側から裏面側にいくにつれて平均気泡径が大きくなっている。
【００４９】
このように実施例では、表面側および裏面側は、比較例の表面側および裏面側に比べて、いずれも空隙部が少なく緻密となっており、研磨加工する際に、研磨液の浸透が表面側および裏面側によって阻止されることになる。これによって、研磨液が浸透して被加工物の平坦度を悪化させたり、発泡層が、両面テープから剥がれるのを抑制することができる。更に、開口が押し潰された表面層および裏面層によって、強度が高まるとともに、密度が、厚み方向の表裏面側よりも中央部側が徐々に小さくなるように傾斜した分布となっているので、密度が急激に変化する箇所がなく、破断しにくいものとなり、被研磨物の脱着時に被加工物保持材が破損するのを防止することができる。
【００５０】
更に、被加工物保持材を保持する保持面となる発泡層の表面は、平滑な面となっているので、被加工物保持材を保持するための吸着保持力が向上する。
【００５１】
この発泡層の表面の平滑性を評価するために、上記実施例および比較例の表面うねりを測定した。
測定条件は、下記の表１の通りである。
【００５２】
【表１】
0005916982.tif 000002
【００５３】
図１３に比較例のろ波うねり曲線を、図１４に実施例のろ波うねり曲線をそれぞれ示す。
【００５４】
また、実施例と比較例のＷａ（算術平均うねり）、Ｗｃｍａｘ（うねり曲線要素の高さの最大値）、および、Ｗｆｐｄ（ろ波中心線うねり曲線中のある基準長さについての真直度の、評価長さの範囲内での最大値）の計測結果を、表２に示す。
【００５５】
【表２】
0005916982.tif 000003
【００５６】
図１３、図１４および表２に示すように、実施例の発泡層の表面は、比較例に比べて、うねりが低減されていることがわかる。
【００５７】
表２に示されるように、実施例のうねり曲線要素の高さの最大値Ｗｃｍａｘは、２．１８μｍであって、３μｍ以内であるのに対して、比較例のうねり曲線要素の高さの最大値Ｗｃｍａｘは、５．９３μｍである。
【００５８】
したがって、実施例の被加工物保持材によれば、被加工物の平坦性を改善することができる。
【００５９】
更に、実施例の発泡層の裏面に両面テープを貼り付けた被加工物保持材の圧縮率を測定した。
【００６０】
圧縮率は、サンプルに初期荷重を１分間かけたときの厚みＴ１を測定し、続けて第二荷重を１分間かけたときの厚みＴ２を測定し、次式によって算出した。
【００６１】
圧縮率（％）＝[（Ｔ１−Ｔ２）／Ｔ１]×１００
実施例の被加工物保持材の圧縮率は、３５．１％であった。
【００６２】
この圧縮率は、２０％〜６０％であるのが好ましい。
【００６３】
また、上記実施例および比較例とは、組成の異なる低モジュラスの発泡ポリウレタン樹脂を用いて別の実施例および別の比較例を製作し、同様に表面うねりを計測した。
【００６４】
図１５に比較例のろ波うねり曲線を、図１６に実施例のろ波うねり曲線をそれぞれ示す。
【００６５】
また、実施例と比較例のＷａ、Ｗｃｍａｘ、および、Ｗｆｐｄの計測結果を、表３に示す。
【００６６】
【表３】
0005916982.tif 000004
【００６７】
図１５、図１６および表３に示すように、組成の異なるポリウレタン発泡樹脂であっても、うねりが低減されていることがわかる。
【００６８】
表３に示されるように、実施例のうねり曲線要素の高さの最大値Ｗｃｍａｘは、２．０６μｍであって、３μｍ以内であるのに対して、比較例のうねり曲線要素の高さの最大値Ｗｃｍａｘは、３．３３μｍである。
【００６９】
図１７は、本発明の他の実施形態の被加工物保持材の製造方法を示す図であり、上述の図１に対応する部分には、同一の参照符号を付す。
【００７０】
この実施形態の被加工物保持材は、先ず、ウレタン樹脂のＤＭＦ（ジメチルホルムアミド）溶液を、ＰＥＴフィルム等の基材１上に塗工し、湿式凝固法により、図１７（ａ）に示すように、基材１上に、涙滴状の気泡などの多数の気泡を有する多孔質の発泡層２を形成する。
【００７１】
次に、発泡層２が形成された基材１を、図１７（ｂ）に示すように、樹脂フィルム３で挟んで、２本のヒートロール間を通過させることによって図１７（ｃ）に示すように加熱加圧して一体化する。その後、表裏面の樹脂フィルム３を図１７（ｄ）に示すように剥離し、表面２ａ−１を被加工物の保持面とした被加工物保持材を得るものである。
【００７２】
この実施形態の被加工物保持材では、発泡層２の表面に樹脂フィルム３を重ねてヒートロールによる加熱加圧を行うので、発泡層２の表面２ａ−１側には、気泡等が押し潰されて空隙部が少ない緻密な層２ａ−１ａが形成されるとともに、表面２ａ−１が平滑となっている。
その他の構成は、上述の実施の形態と同様である。
【産業上の利用可能性】
【００７３】
本発明は、半導体ウェハや精密ガラス基板などの研磨に有用である。
【符号の説明】
【００７４】
１        基材                  ２    発泡層
３        樹脂フィルム          ４    両面テープ
５，６    ヒートロール
【図１】
0005916982.tif 000005
【図２】
0005916982.tif 000006
【図９】
0005916982.tif 000007
【図１０】
0005916982.tif 000008
【図１１】
0005916982.tif 000009
【図１２】
0005916982.tif 000010
【図１３】
0005916982.tif 000011
【図１４】
0005916982.tif 000012
【図１５】
0005916982.tif 000013
【図１６】
0005916982.tif 000014
【図１７】
0005916982.tif 000015
【図１８】
0005916982.tif 000016
【図１９】
0005916982.tif 000017
【図２０】
0005916982.tif 000018
【図３】
0005916982.tif 000019
【図４】
0005916982.tif 000020
【図５】
0005916982.tif 000021
【図６】
0005916982.tif 000022
【図７】
0005916982.tif 000023
【図８】
0005916982.tif 000024